ПИГМЕНТ, ЗАЩИЩАЮЩИЙ ОТ ПОДДЕЛКИ

1. Пигмент, защищающий от подделки, имеющий внутренний скрытый и/или криминалистический элемент защиты, состоящий из прозрачной неорганической матрицы и, по крайней мере, одного зернистого материала, вкрапленного в матрицу, который отличается от матрицы и выборочно или не выборочно поглощает, отражает и/или излучает видимый свет при подвергании электромагнитному излучению.
2. Пигмент, защищающий от подделки по п.1, отличающийся тем, что он существенным образом имеет форму пластинки.
3. Пигмент, защищающий от подделки по п.2, отличающийся тем, что пластинка имеет неправильную форму на ее наибольшей поверхности в горизонтальной проекции.
4. Пигмент, защищающий от подделки по п.1, отличающийся тем, что он имеет размеры длины и ширины 1-250 мкм и толщину от 0,05 до 12 мкм.
5. Пигмент, защищающий от подделки по п.1, отличающийся тем, что зернистым материалом является сферический или трехмерно правильной или неправильной формы материал и имеет размер частицы от 0,01 до 12 мкм.
6. Пигмент, защищающий от подделки по п.1, отличающийся тем, что матрица имеет индекс преломления n1 и зернистый материал имеет индекс преломления n2, где n1 отличается от n2 и разность Δn между n1 и n2 составляет, по крайней мере, 0,2.
7. Пигмент, защищающий от подделки по п.1, отличающийся тем, что матрица имеет индекс преломления n1<1,8 и состоит из гидрата диоксида кремния, оксида алюминия, гидрата оксида алюминия, оксида магния или смеси двух или больше из этих соединений.
8. Пигмент, защищающий от подделки по п.1, отличающийся тем, что матрица имеет индекс преломленная n1≥1,8 и состоит из диоксида титана и/или гидрата диоксида титана.
9. Пигмент, защищающий от подделки по п.1, отличающийся тем, что зернистым материалом является, по крайней мере, один неорганический белый, черный или цветной пигмент, неорганический УФ пигмент, неорганический ИК пигмент преобразователь с повышением частоты, инкапсулированный органический краситель, инкапсулированный УФ или ИК материал преобразователь с повышением частоты или их смеси двух или более.
10. Пигмент, защищающий от подделки по п.1, отличающийся тем, что зернистым материалом является диоксид титана, сульфат бария, оксид цинка, черный пигмент, оксиды железа (гематит, магнетит), оксид хрома, Тенарова синь (СоАl2O4), зелень Ринмана (ZnCo2O4), кобальт-хром-алюмо шпинель ((Со, Cr)Al2O4) или их смеси двух или более.
11. Пигмент, защищающий от подделки по п.1, отличающийся тем, что зернистым материалом является легированный оксид металла, легированный сульфид металла, металлический оксисульфид лантанидов или смешанный оксид, который способен к флюоресценции или их смеси двух или более, и зернистый материал излучает видимый свет при возбуждении УФ излучением.
12. Пигмент, защищающий от подделки по п.1, отличающийся тем, что зернистым материалом является оксид, галид, халькогенид, оксигалогенид, оксисульфид, фторарсенат или фтороиндат элементов Li, Na, К, Мg, Ge, Ga, Al, Pb, Cd, Ba, Mn, Nb, Та, Cs, Y, Nd, Gd, Lu,Rb, Sc, Bi, Zr and W, которые легированы, по крайней мере, одним ионом металла переходной валентности, ионом лантанида и/или ионом актинида, или их смесью двух или более, и зернистый материал излучает видимый свет при возбуждении ИК излучением.
13. Пигмент, защищающий от подделки по п.12, отличающийся тем, что ионами металла переходной валентности, ионами лантанида и/или ионами актинида являются Ti2+, Cr3+, Ni2+, Mo3+, Re4+, Os4+, Pr3+, Nd3+, Gd3+, Dy3+, Ho3+, Er3+, Tm2+, U4+ и/или U3+.
14. Пигмент, защищающий от подделки по п.1, отличающийся тем, что зернистым материалом является смесь, по крайней мере, одного выборочно или не выборочно абсорбирующего материала и, по крайней мере, одного эмитирующего вещества.
15. Пигмент, защищающий от подделки по п.1, отличающийся тем, что зернистый материал присутствует в матрице в пропорции 1-80 мас.% от общей массы пигмента, защищающего от подделки.
16. Пигмент, защищающий от подделки по п.1, отличающийся тем, что размер частицы зернистого материала в соединении с фракцией частиц, которые могут быть наблюдаемыми под видимым светом и/или цветом зернистого материала, который может быть наблюдаемым при подвергании видимому, УФ и/или ИК свету, означают криминалистический код.
17. Пигмент, защищающий от подделки по п.1, отличающийся тем, что он дополнительно имеет одно- или многослойное покрытие, которое окружает его полностью.
18. Пигмент, защищающий от подделки по п.17, отличающийся тем, что дополнительное покрытие состоит, по крайней мере, из одного неорганического диэлектрического материала.
19. Пигмент, защищающий от подделки по п.18, отличающийся тем, что дополнительное покрытие состоит, по крайней мере, из одного неорганического диэлектрического материалам имеет, по крайней мере, на его поверхности, обратной от матрицы, индекс преломления n3, который отличается от индекса преломления n1 матрицы.
20. Пигмент, защищающий от подделки по п.18 или 19, отличающийся тем, что покрытие состоит, по крайней мере, из одного неорганического диэлектрического материала и имеет, по крайней мере, на его поверхности, обратной от матрицы, индекс преломления n3, который отличается от индекса преломления n2 зернистого материала.
21. Пигмент, защищающий от подделки по п.18 или 19, отличающийся тем, что покрытие состоит, по крайней мере, из одного неорганического диэлектрического материала и имеет, по крайней мере, на его поверхности, обратной от матрицы, индекс преломления n3, который в значительной степени равен индексу преломления n2 зернистого материала.
22. Пигмент, защищающий от подделки по п.18 или 19, отличающийся тем, что покрытие состоит, по крайней мере, из одного неорганического диэлектрического материала и имеет, по крайней мере, на его поверхности, обратной от матрицы, индекс преломления n3, который отличается от индекса преломления n4 среды, окружающей пигмент, защищающий от подделки.
23. Применение пигмента, защищающего от подделки по любому из пп.1-22 для пигментации красок, покрытий, порошковых покрытий, печатных красок, композиций для покрытия, пластмасс, связывающих веществ, бумажных масс, строительных материалов, резиновых композиций и взрывчатых веществ.
24. Применение по п.23, отличающееся тем, что, пигмент, защищающий от подделки, применяется в качестве маркера.
25. Применение по п.23 или 24, отличающееся тем, что пигмент, защищающий от подделки, применяется в смеси с цветным и/или пигментами с эффектом и значительно не ослабляет, изменяет или определяет цветовое восприятие произведенное последним.
26. Применение по п.23, отличающееся тем, что пигмент, защищающий от подделки, добавлен к краске, покрытию, порошковому покрытию, печатной краске, композиции для покрытия, пластмассе, связывающему веществу, бумажной массе, строительным материалам, резиновым композициям или взрывчатым веществам в количестве от 0.0001 до 20 мас.% от общей массы соответствующего материала.
27. Применение по п.23, отличающееся тем, что краска, покрытие, порошковое покрытие, печатная краска, композиция для покрытия, пластмасса, связывающее вещество, бумажная масса или резиновая композиция применяются для производства защищенных от подделки документов или защищенных от подделки продуктов, таких как банкноты, чеки, банковские и кредитные карточки, чековые карточки, ценные бумаги, документы, такие как документы, удостоверяющие личность, сертификаты, сертификаты о проведении экспертизы, гербовые и почтовые марки, идентификационные карточки, билеты на поезд и самолет, пропускные билеты, телефонные карточки, лейблы, тестовые печати и упаковочные материалы.
28. Способ для обнаружения пигмента, защищающего от подделки по любому из пп.1-22, отличающийся тем, что среда, содержащая пигмент, защищающий от подделки, или продукт, содержащий среду этого типа, подвергается электромагнитному излучению и рассматривается в увеличении, которое является достаточно большим, чтобы позволить на первом этапе распознать внешнюю форму и размер пигмента, защищающего от подделки и, на втором этапе, чтобы позволить распознать форму, размер, количество и/или цвет зернистого материала, вкрапленного в матрицу.
29. Способ по п.28, отличающийся тем, что электромагнитным излучением является видимый свет, излучение в УФ области длины волны и/или излучением в ИК области длины волны.
30. Способ по п.28, отличающийся тем, что внешняя форма и размер пигмента, защищающего от подделки, могут быть определены прямо или косвенно.
31. Способ по п.30, отличающийся тем, что внешняя форма и размер пигмента, защищающего от подделки, могут быть определены косвенно посредством количества, распределения и/или цвета зернистого материала, вкрапленного в матрицу.
32. Способ по п.28, отличающийся тем, что форма, размер, количество и/или цвет зернистого материала определены при подвергании видимому свету, при подвергании излучению в УФ области длины волны и/или в ИК области длины волны, где, по крайней мере, два из этих диапазонов электромагнитного излучения воздействуют последовательно на среду или продукт.
33. Способ по п.28, отличающийся тем, что матрица содержит два или больше зернистых материалов, которые отличаются друг от друга и чей цвет находится в каждом случае видимым только при подвергании видимому свету или излучению в УФ области длины волны или излучению в ИК области длины волны.
34. Способ по п.33, отличающийся тем, что все количество цветов различных зернистых материалов, которые видимы при подвергании видимому свету или излучению в УФ области длины волны или излучению в ИК области длины волны, формируют криминалистический код.
35. Способ по п.34, отличающийся тем, что форма, размер, количество и/или распределение частиц зернистого материала в матрице, которые видимы под воздействием соответствующего электромагнитного излучения дополнительно формируют криминалистический код.
36. Способ по п.28, где средой, содержащей пигмент, защищающий от подделки, является краска, покрытие, порошковое покрытие, печатная краска, композиция для покрытия, пластмасса, связывающее вещество, бумажная масса, строительный материал, резиновые композиции или взрывчатое вещество.
37. Способ по п.28, где продуктом, содержащим среду, является защищенный от подделки документ или защищенный от подделки продукт.